(57)【要約】  本発明は、特にフッ化ビニリデン（ＶＤＦ）又はトリフルオロエチレン（ＴｒＦＥ）をベースとし、官能性及び／又は官能化可能なビニルエーテルによって特に官能化されたフッ素化コポリマーに関する。本発明はまた、前記コポリマーを製造する方法、及びその用途に関する。【特許請求の範囲】
【請求項１】
以下の式（Ｉ）のフッ素化コポリマー。
ｐｏｌｙ［Ａａ−ｃｏ−（Ｘ−Ｅ−Ｘ）ｂ］    （Ｉ）
［式中、Ａはフッ素化モノマーであり、Ｘは電子受容性を有する二重結合を有するフッ素化モノマーであり、Ｘは、一方でモノマーＡと、他方ではモノマーＥと交互に共重合可能であり、Ｅは、電子供与性を有する二重結合を有する官能性又は官能化可能な基を有するモノマーであり、ａ及びｂは、モノマーＡ及び三連構造Ｘ−Ｅ−Ｘのモル比をそれぞれ表し、ａは、０．８５より大きく、好ましくは０．９０より大きく、有利には０．９５より大きく、ｂは、０．１５より小さく、好ましくは０．１０より小さく、有利には０．０５より小さく、かつ０より大きく、Ｘ：Ｅのモル比は、２以上であり、好ましくは２に等しい。］
【請求項２】
Ｘ：Ｅのモル比が２より大きい、式ｐｏｌｙ［Ａａ−ｃｏ−Ｘ−ｃｏ−（Ｘ−Ｅ−Ｘ）ｂ］の請求項１に記載のフッ素化コポリマー。
【請求項３】
前記電子受容性を有する二重結合を有するフッ素化モノマーが、クロロフルオロエチレン（ＣＦＥ）、クロロトリフルオロエチレン（ＣＴＦＥ）、ヘキサフルオロプロペン（ＨＦＰ）、フッ化ビニル（ＶＦ）、テトラフルオロエチレン（ＴＦＥ）、テトラフルオロプロペン、ヘキサフルオロブテン、ペルフルオロブタジエン、ペルフルオロブテン、ペルフルオロビニルエーテル、例えば、ペルフルオロ（メチルビニル）エーテル（ＰＭＶＥ）、ペルフルオロ（プロピルビニル）エーテル（ＰＰＶＥ）、ペンタフルオロプロペン（ＰＦＰ）、ペルフルオロ（４−メチル−３，６−ジオキサオクト−７−エン）スルホニルフルオライド（ＰＦＳＶＥ）又は２−（トリフルオロメチル）アクリル酸及びそのエステル誘導体から選択される、請求項１又は２に記載のコポリマー。
【請求項４】
前記フッ素化モノマーＡが、フッ化ビニリデン（ＶＤＦ）、トリフルオロエチレン（ＴｒＦＥ）又はそれらの混合物である、請求項１及び２のいずれか一項に記載のコポリマー。
【請求項５】
前記電子供与性を有する二重結合を有するモノマーＥが、式ＣＨ２＝ＣＨ−Ｏ−Ｒのアルキルビニルエーテル（式中、Ｒは、以下の基、即ち、アルキル、例えば、エチル、ブチル、イソブチル、２−エチルヘキシル又はｔｅｒｔ−ブチル；アルコール、例えば、４−ヒドロキシブチル又は２−ヒドロキシエチル；グリセロール、サッカライド（ヘキソース及びペントース）；ハロゲン化基、例えば、２−クロロエチル又はクロロ−（２，２−ジメチルプロピル）；チオール、シラン、酸、アジド、アルキン、エポキシ、カーボネート、アミン、アンモニウム、アミジン、アルデヒド、イソシアネート、尿素、カルボキシレート、スルホネート、ホスホネート、シリコーン、フッ素化又は炭化水素系ポリマー及びオリゴマーから選択される）である、請求項１から４のいずれか一項に記載のコポリマー。
【請求項６】
前記モノマーＡが、ＶＤＦ、ＴｒＦＥ又はそれらの混合物であり、前記モノマーＸがＣＴＦＥであり、前記モノマーＥが、式ＣＨ２＝ＣＨ−Ｏ−Ｒのアルキルビニルエーテル（式中、Ｒは、以下の基、即ち、アルキル、例えば、エチル、ブチル、イソブチル、２−エチルヘキシル又はｔｅｒｔ−ブチル；アルコール、例えば、４−ヒドロキシブチル又は２−ヒドロキシエチル；グリセロール、サッカライド（ヘキソース及びペントース）；ハロゲン化基、例えば、２−クロロエチル又はクロロ−（２，２−ジメチルプロピル）；チオール、シラン、酸、アジド、アルキン、エポキシ、カーボネート、アミン、アンモニウム、アミジン、アルデヒド、イソシアネート、尿素、カルボキシレート、スルホネート、ホスホネート、シリコーン、フッ素化又は炭化水素系ポリマー及びオリゴマーから選択される）である、請求項１又は２に記載のコポリマー。
【請求項７】
−  ８５％より大きく、好ましくは９０％より大きく、有利には９５％より大きい、前記モノマーＡから誘導される部分の割合；
−  １５％より小さく、好ましくは１０％より小さく、有利には５％より小さい、クロロトリフルオロエチレン−ビニルエーテル−クロロトリフルオロエチレン三連構造から誘導される部分の割合；
−  ５％より小さく、好ましくは２％より小さく、有利には１％より小さく、かつ０．１％以上の前記ビニルエーテルモノマーから誘導される部分の割合；
−  ２以上、好ましくは２に等しい、Ｘ：Ｅ（クロロトリフルオロエチレン：ビニルエーテル）のモル比
を有する請求項６に記載のコポリマー。
【請求項８】
前記フッ素化モノマーＡ、前記モノマーＥ及び前記モノマーＸを含む反応混合物をラジカル共重合する工程を含み、Ｘ：Ｅのモル比が、２以上、好ましくは２に等しく、前記モノマーＡのモル比が、０．８５より大きく、好ましくは０．９０より大きく、有利には０．９５より大きく、前記三連構造Ｘ−Ｅ−Ｘのモル比が、０．１５より小さく、好ましくは０．１０より小さく、有利には０．０５より小さい、請求項１から７のいずれか一項に記載の式（Ｉ）のコポリマーの製造方法。
【請求項９】
前記モノマーＡが、ＶＤＦ、ＴｒＦＥ又はそれらの混合物であり、前記モノマーＸがＣＴＦＥであり、前記モノマーＥが、式ＣＨ２＝ＣＨ−Ｏ−Ｒのアルキルビニルエーテル（式中、Ｒは、以下の基、即ち、アルキル、例えば、エチル、ブチル、イソブチル、２−エチルヘキシル又はｔｅｒｔ−ブチル；アルコール、例えば、４−ヒドロキシブチル又は２−ヒドロキシエチル；グリセロール、サッカライド（ヘキソース及びペントース）；ハロゲン化基、例えば、２−クロロエチル又はクロロ−（２，２−ジメチルプロピル）；チオール、シラン、酸、アジド、アルキン、エポキシ、カーボネート、アミン、アンモニウム、アミジン、アルデヒド、イソシアネート、尿素、カルボキシレート、スルホネート、ホスホネート、シリコーン、フッ素化又は炭化水素系ポリマー及びオリゴマーから選択される）である、式（Ｉ）のコポリマーを製造するための請求項８に記載の方法。
【請求項１０】
−  前記反応混合物におけるＶＤＦ、ＴｒＦＥ又はそれらの混合物のモル比が、８５％、好ましくは９０％、有利には９５％より大きく；
−  前記反応混合物におけるＶＥのモル比が、５％、好ましくは２％、有利には１％より小さく、かつ０．１％以上であり；
−  Ｘ：Ｅ（クロロトリフルオロエチレン：ビニルエーテル）のモル比が、２以上、好ましくは２に等しく；
前記モル比が、ＶＤＦ、ＴｒＦＥ、ＣＴＦＥ及びＶＥのモルの合計に関する、
請求項９に記載の方法。
【請求項１１】
前記コポリマーが、ラジカル開始剤及び溶媒の存在下での前記反応混合物の共重合工程を含むラジカル溶液重合法によって得られる、請求項８から１０のいずれか一項に記載の方法。
【請求項１２】
前記溶媒が、１，１，１，３，３−ペンタフルオロブタン、アセトニトリル、メチルエチルケトン、ジメチルカーボネート、２，２，２−トリフルオロエタノール、ｔｅｒｔ−ブタノール、ヘキサフルオロイソプロパノール、酢酸メチル、酢酸エチル、シクロヘキサノン及び水、並びにそれらの混合物から選択される、請求項１１に記載の方法。
【請求項１３】
前記コポリマーが、水、開始剤、任意の分散剤及び任意の連鎖移動剤の存在下での前記反応混合物の共重合工程を含むラジカル懸濁重合法によって得られる、請求項８から１０のいずれか一項に記載の方法。
【請求項１４】
前記コポリマーが、水、界面活性剤及び開始剤の水性分散液の存在下での前記反応混合物の重合工程を含むラジカル乳化重合によって得られる、請求項８から１０のいずれか一項に記載の方法。
【請求項１５】
前記ＶＥモノマーの官能化の追加の工程を含む、請求項８から１４のいずれか一項に記載の方法。
【請求項１６】
請求項１から７のいずれか一項に記載の少なくとも１つのコポリマーを含むコーティング。
【請求項１７】
請求項１から７のいずれか一項に記載の少なくとも１つのコポリマーを含む膜。
【請求項１８】
請求項１から７のいずれか一項に記載の少なくとも１つのコポリマーを含む電気活性デバイス。
【発明の詳細な説明】
【技術分野】
【０００１】
発明の分野
本発明は、特に官能性及び／又は官能化可能なビニルエーテルによって官能化された、特にフッ化ビニリデン（ＶＤＦ）及び／又はトリフルオロエチレン（ＴｒＦＥ）をベースとするフッ素化コポリマー、これらのコポリマーを製造する方法及びその用途に関する。
【背景技術】
【０００２】
技術背景
フルオロポリマーは、光学部品、マイクロエレクトロニクス、光電池、燃料電池及びＬｉ−イオン電池等のエネルギー、及び膜技術を介して、塗料又は特殊コーティングからシーリングジョイントまで数多くの用途に特筆すべき特性を持つ種類の化合物を代表する。これらのフルオロポリマーの中で、ポリ（フッ化ビニリデン）（ＰＶＤＦ）は、その化学的及び熱安定性が認められているポリマーである。このポリマーはフッ化ビニリデン（ＶＤＦ）からのラジカル重合によって調製される。このフッ素化モノマーは、非フッ素化モノマー、例えば、ビニルエーテル、アクリレート、メタクリレート又はスチレンと共重合することは困難である。ＰＶＤＦのある種の特性、例えば、接着性、コーティングの耐腐食性、疎水性又は親水性を改善すると同時に、その特性、特に耐薬品性及び耐熱性を保持するためには、化学的機能を有するモノマーを組み込むことによりそれを官能化することが必要である。しかし、ＶＤＦと十分に共重合することができる官能化された又は官能化可能なモノマーの数が少ないため、官能化されたＰＶＤＦはほとんど知られていない。
【０００３】
トリフルオロエチレン（ＴｒＦＥ）自体は、例えば、ビニルエーテル、アクリレート、メタクリレート及びスチレン等の官能性モノマーと共重合することが困難であるため、別の既知のフルオロポリマーであるポリ（トリフルオロエチレン）は、官能化されるという観点で同じ難点を有する。
【０００４】
したがって、フッ素化モノマーによって提供される特定の特性を同時に維持しながら、フッ素化コポリマーを既知のものよりも多様な用途に適したものにする機能性を示す、新規のフッ素化コポリマー、特にＶＤＦ及び／又はＴｒＦＥをベースとするコポリマーを開発する必要がある。
【０００５】
クロロトリフルオロエチレン（ＣＴＦＥ）は、他のフッ素化モノマー、例えば、ＶＤＦ又はＴｒＦＥと容易に共重合するが、非フッ素化モノマー、特にビニルエーテルとも共重合する。Ｃｈｅｍ  Ｒｅｖ、２０１４，１１４，９２７−９８０のＢｏｓｃｈｅｔ  Ｆ．及びＡｍｅｄｕｒｉ  Ｂ．による刊行物は、種々の既知のＣＴＦＥ系コポリマーを詳細に記載しており、これは２つのカテゴリー、即ち、ｉ）コモノマーの割合が低いコポリマーであって、その特性が熱可塑性及び高結晶化度に関してポリ（クロロトリフルオロエチレン）の特性に近いもの、ｉｉ）電子供与体コモノマーを含有するコポリマーであって、主として交互の構造を与える受容体−供与体型の重合反応によって得られるコポリマーに分類される。後者のカテゴリーの中には、ラジカル重合によって調製される式ｐｏｌｙ（ＣＴＦＥ−ａｌｔ−ビニルエーテル）の交互共重合体がある。現時点では、このビニルエーテル（ＶＥ）が式ＣＨ２＝ＣＨ−Ｏ−Ｒ（式中、Ｒは、例えば、以下の基、即ち、アルキル、例えば、エチル、ブチル、イソブチル、４−ヒドロキシブチル、２−クロロエチル、２−エチルヘキシル、２−ヒドロキシエチル、グリシジル、３−クロロ−（２，２−ジメチルプロピル）であることができる）のアルキルビニルエーテルである、この種の多くの交互共重合体が調製されてきた。前記ビニルエーテルは、重合後の工程において、例えば、イミダゾール基、カーボネート基又はホスホネート基でさらに官能化することもできる。上述の交互共重合体では、ＣＴＦＥ：ＶＥのモル比は１に近い。
【先行技術文献】
【非特許文献】
【０００６】
【非特許文献１】Ｂｏｓｃｈｅｔ  Ｆ．及びＡｍｅｄｕｒｉ  Ｂ．のＣｈｅｍ  Ｒｅｖ、２０１４，１１４，９２７−９８０
【発明の概要】
【発明が解決しようとする課題】
【０００７】
本発明は、新規な官能化されたフッ素化コポリマー、特に、Ｘが電子受容性を有する、即ち、電子が枯渇した少なくとも１つの二重結合を有するフッ素化モノマーであり、一方でＸはＶＤＦ又はＴｒＦＥのようなフッ素化モノマーと共重合可能であり、他方では、電子供与性を有する、即ち、電子富化され、官能性又は官能化可能な基を有する少なくとも１つの二重結合を有するモノマーＥと共重合可能である三連構造（Ｘ−Ｅ−Ｘ）の、ポリマー鎖への規則的な取り込みによって官能化されたＶＤＦ及び／又はＴｒＦＥのコポリマーを提供することを提案する。前記三連構造は、例えば、クロロトリフルオロエチレン（モノマーＸ）及びビニルエーテル（モノマーＥ）から形成され、即ち、（ＣＴＦＥ−ＶＥ−ＣＴＦＥ）である。
【課題を解決するための手段】
【０００８】
本発明は、何よりもまず、以下の式（Ｉ）のフッ素化コポリマーに関する。
ｐｏｌｙ［Ａａ−ｃｏ−（Ｘ−Ｅ−Ｘ）ｂ］    （Ｉ）
［式中、Ａはフッ素化モノマーであり、Ｘは電子受容性を有する少なくとも１つの二重結合を有するフッ素化モノマーであり、Ｘは、一方でモノマーＡと、他方ではモノマーＥと交互に共重合可能であり、Ｅは、電子供与性を有する少なくとも１つの二重結合を有する官能性又は官能化可能な基を有するモノマーである。添え字ａ及びｂは、モノマーＡ及び三連構造Ｘ−Ｅ−Ｘのモル比をそれぞれ表す。］
【０００９】
モノマーＡ及びＸは互いに共重合する。
【００１０】
モノマーＥはフッ素化モノマーＡと共重合しない。
【００１１】
特徴的には、コポリマー中のＸ：Ｅモル比は２以上であり、好ましくは２に等しい。
【００１２】
特徴的には、ａは０．８５より大きく、好ましくは０．９０より大きく、有利には０．９５より大きい。
【００１３】
特徴的には、ｂは０．１５より小さく、好ましくは０．１０より小さく、有利には０．０５より小さく、かつ０より大きい。
【００１４】
一実施形態によれば、フッ素化モノマーＡはフッ化ビニリデン（ＶＤＦ）である。
【００１５】
一実施形態によれば、フッ素化モノマーＡはトリフルオロエチレン（ＴｒＦＥ）である。
【００１６】
別の実施形態によれば、フッ素化モノマーＡは、ＶＤＦとＴｒＦＥとの混合物であり、したがって本発明によるコポリマーは三連構造（Ｘ−Ｅ−Ｘ）を含むｐｏｌｙ［ＶＤＦ−ｃｏ−ＴｒＦＥ−ｃｏ−（Ｘ−Ｅ−Ｘ）］コポリマーを含む。
【００１７】
一実施形態によれば、モノマーＥは、独立して、例えば、ホスホン酸及びホスホネート、及びカルボン酸及びそれらから誘導されるエステル等の酸又はその誘導体、ハロゲン（塩素、臭素又は要素等）、アジド、アルキン、アルコール、チオール、エポキシ、カーボネート、トリエトキシシランのようなシラン、スルホネート、シリコーン、第三級アミン、アルデヒド、サッカライド、フルオロポリマー又は炭化水素系ポリマーであることができる１つ以上の官能基を有する。
【００１８】
別の実施形態によれば、モノマーＥは、式（Ｉ）のコポリマーが得られた後に官能化されるアルキルビニルエーテルである。
【００１９】
本発明の主題はまた、フッ素化モノマーＡ、モノマーＸ及びモノマーＥを含む反応混合物のラジカル共重合の工程を含む、式（Ｉ）のコポリマーの製造方法である。
【００２０】
モノマーＥが所望の官能基を有さない場合、本発明による方法は、モノマーＥの官能化の追加の工程を含み、次いでこれは官能化可能なモノマーと呼ばれる。
【００２１】
本発明の主題はまた、膜、塗料、コーティング及びワニス、電気活性デバイス、エネルギー、パッケージングにおける用途のためのＶＤＦ及び／又はＴｒＦＥをベースとする機能性コポリマーである。
【図面の簡単な説明】
【００２２】
【図１】図１は、２０℃におけるＤＭＳＯ  ｄ６中の、実施例１に記載の方法により合成したｐｏｌｙ［ＶＤＦ−ｃｏ−（ＣＴＦＥ−ＣＥＶＥ−ＣＴＦＥ）］コポリマーの１９Ｆ  ＮＭＲスペクトルを表す。
【図２】図２は、２０℃におけるＤＭＳＯ  ｄ６中のｐｏｌｙ［ＶＤＦ−ｃｏ−（ＣＴＦＥ−ＣＥＶＥ−ＣＴＦＥ）］（上部、実施例１）コポリマー、ｐｏｌｙ［ＶＤＦ−ｃｏ−（ＣＴＦＥ−ＩＥＶＥ−ＣＴＦＥ）］（中間、実施例２）コポリマー及びｐｏｌｙ［ＶＤＦ−ｃｏ−（ＣＴＦＥ−Ｎ３ＶＥ−ＣＴＦＥ）］（底部、実施例５）コポリマーの１Ｈ  ＮＭＲスペクトルを表す。
【図３】図３は、ｐｏｌｙ［ＶＤＦ−ｃｏ−（ＣＴＦＥ−ＩＥＶＥ−ＣＴＦＥ）］（破線、実施例２）コポリマー及びｐｏｌｙ［ＶＤＦ−ｃｏ−（ＣＴＦＥ−Ｎ３ＶＥ−ＣＴＦＥ）］（実線、実施例５）コポリマーのＦＴＩＲスペクトルを表す。
【図４】図４は、２０℃におけるアセトンｄ６中の、実施例１に記載の方法により合成したｐｏｌｙ［ＴｒＦＥ−ｃｏ−（ＣＴＦＥ−ｉＢｕＶＥ−ＣＴＦＥ）］コポリマーの１Ｈ  ＮＭＲスペクトルを表す。
【図５】図５は、２０℃におけるアセトンｄ６中の、実施例１に記載の方法により合成したｐｏｌｙ［ＴｒＦＥ−ｃｏ−（ＣＴＦＥ−ｉＢｕＶＥ−ＣＴＦＥ）］コポリマーの１９Ｆ  ＮＭＲスペクトルを表す。
【図６】図６は、実施例１に記載の方法により合成したｐｏｌｙ［ＶＤＦ−ｃｏ−（ＣＴＦＥ−ｉＢｕＶＥ−ＣＴＦＥ）］コポリマー（実線）及びｐｏｌｙ［ＴｒＦＥ−ｃｏ−（ＣＴＦＥ−ＣＥＶＥ−ＣＴＦＥ）コポリマー（破線）の、空中での１０℃／分におけるＴＧＡサーモグラムを表す。
【図７】図７は、ｐｏｌｙ［ＶＤＦ−ｃｏ−（ＣＴＦＥ−ＣＥＶＥ−ＣＴＦＥ）］コポリマー（実施例１）のＤＳＣサーモグラムを表す。
【図８】図８は、２５℃におけるＤＭＦ  ｄ７中の、実施例６に記載の方法により合成したｐｏｌｙ［ＶＤＦ−ｃｏ−（ＣＴＦＥ−ＯＨＶＥ−ＣＴＦＥ）］コポリマーの１９Ｆ  ＮＭＲスペクトルを表す。
【図９】図９は、２５℃におけるＤＭＦ  ｄ７中の同じｐｏｌｙ［ＶＤＦ−ｃｏ−（ＣＴＦＥ−ＯＨＶＥ−ＣＴＦＥ）］コポリマーの１Ｈ  ＮＭＲスペクトルを表す。
【図１０】図１０は、２５℃におけるアセトンｄ６中の、実施例７に記載の方法によって合成した、アリルイソシアネートで官能化されたｐｏｌｙ［ＶＤＦ−ｃｏ−（ＣＴＦＥ−ＯＨＶＥ−ＣＴＦＥ）］コポリマーの１９Ｆ  ＮＭＲスペクトルを表す。
【図１１】図１１は、２５℃におけるアセトンｄ６中の同じ官能化されたｐｏｌｙ［ＶＤＦ−ｃｏ−（ＣＴＦＥ−ＯＨＶＥ−ＣＴＦＥ）］コポリマーの１Ｈ  ＮＭＲスペクトルを表す。
【図１２】図１２は、２５℃におけるアセトンｄ６中の、実施例７に記載の方法によって合成した、２−（メタクリロイルオキシ）エチルイソシアネートで官能化されたｐｏｌｙ［ＶＤＦ−ｃｏ−（ＣＴＦＥ−ＯＨＶＥ−ＣＴＦＥ）］コポリマーの１９Ｆ  ＮＭＲスペクトルを表す。
【図１３】図１３は、２５℃におけるアセトンｄ６中の同じ官能化されたｐｏｌｙ［ＶＤＦ−ｃｏ−（ＣＴＦＥ−ＯＨＶＥ−ＣＴＦＥ）］コポリマーの１Ｈ  ＮＭＲスペクトルを表す。
【図１４】図１４は、実施例８に記載された方法により合成した、種々の架橋剤を用いて架橋されたｐｏｌｙ［ＶＤＦ−ｃｏ−（ＣＴＦＥ−ＯＨＶＥ−ＣＴＦＥ）］コポリマーのＦＴＩＲスペクトルを表す。
【図１５】図１５は、２５℃におけるアセトンｄ６中の、実施例９に記載の方法により合成したｐｏｌｙ［ＶＤＦ−ｃｏ−（ＣＴＦＥ−ＧｃＶＥ−ＣＴＦＥ）］コポリマーの１９Ｆ  ＮＭＲスペクトルを表す。
【図１６】図１６は、２５℃におけるアセトンｄ６中の、同じｐｏｌｙ［ＶＤＦ−ｃｏ−（ＣＴＦＥ−ＧｃＶＥ−ＣＴＦＥ）］コポリマーの１Ｈ  ＮＭＲスペクトルを表す。
【発明を実施するための形態】
【００２３】
発明の実施形態の説明
本発明は、以下の説明において、より詳細に、非限定的に記載される。
【００２４】
本発明の主題は、以下の式（Ｉ）のフッ素化コポリマーである。
ｐｏｌｙ［Ａａ−ｃｏ−（Ｘ−Ｅ−Ｘ）ｂ］    （Ｉ）
式中、Ａはフッ素化モノマーであり、Ｘは電子受容性を有する少なくとも１つの二重結合を有するフッ素化モノマーであり、Ｘは、一方でモノマーＡと、他方ではモノマーＥと交互に共重合可能であり、Ｅは、電子供与性を有する二重結合を有する官能性又は官能化可能な基を有するモノマーである。添え字ａ及びｂは、モノマーＡ及び三連構造Ｘ−Ｅ−Ｘのモル比をそれぞれ表す。
【００２５】
モノマーＡ及びＸは互いに共重合する。
【００２６】
モノマーＥはフッ素化モノマーＡと共重合しない。
【００２７】
反応性二重結合が電子供与性であるモノマーＥは、例えば、ホスホン酸、アルキルホスホネート、スルホン酸、スルホネート、カルボン酸及びそれから誘導されるエステル等の酸又はその誘導体、ハロゲン、アジド、アルキン、アルコール、チオール、エポキシ、カーボネート、トリエトキシシラン等のシラン、シリコーン、第３級アミン、アルデヒド、サッカライド、フルオロポリマー又は炭化水素系ポリマーであることができる少なくとも１つの官能性又は官能化可能な基を含む。
【００２８】
特徴的には、コポリマー中のＸ：Ｅモル比は２以上であり、好ましくは２に等しい。
【００２９】
特徴的には、ａは０．８５より大きく、好ましくは０．９０より大きく、有利には０．９５より大きい。
【００３０】
特徴的には、ｂは０．１５より小さく、好ましくは０．１０より小さく、有利には０．０５より小さく、かつ０より大きい。
【００３１】
一実施形態によれば、Ｘ：Ｅ比が２より大きい場合、本発明によるコポリマーはｐｏｌｙ［Ａ−ｃｏ−Ｘ−ｃｏ−（Ｘ−Ｅ−Ｘ）］コポリマーである。「コポリマー」という用語は、少なくとも２つの異なる種類の繰り返し部分を含む任意のポリマーを包含するものとして理解されるべきである。「共重合」という用語は、少なくとも２つの異なる種類のモノマーを含む任意の重合反応を意味する。
【００３２】
一実施形態によれば、フッ素化モノマーＡはフッ化ビニリデン（ＶＤＦ）である。
【００３３】
一実施形態によれば、フッ素化モノマーＡはトリフルオロエチレン（ＴｒＦＥ）である。
【００３４】
一実施形態によれば、フッ素化モノマーＡは、ＶＤＦとＴｒＦＥとの混合物からなる。
【００３５】
別の実施形態によれば、フッ素化モノマーＡは、ＶＤＦとＴｒＦＥとの混合物であり、したがって本発明によるコポリマーは三連構造（Ｘ−Ｅ−Ｘ）を含むｐｏｌｙ（ＶＤＦ−ｃｏ−ＴｒＦＥ）コポリマーを含む。
【００３６】
一実施形態によれば、フッ素化モノマーＸは、クロロフルオロエチレン（ＣＦＥ）、クロロトリフルオロエチレン（ＣＴＦＥ）、ヘキサフルオロプロペン（ＨＦＰ）、フッ化ビニル（ＶＦ）、テトラフルオロエチレン（ＴＦＥ）、テトラフルオロプロペン、ヘキサフルオロブテン、ペルフルオロブタジエン、ペルフルオロブテン、ペルフルオロビニルエーテル、例えば、ペルフルオロ（メチルビニル）エーテル（ＰＭＶＥ）、ペルフルオロ（プロピルビニル）エーテル（ＰＰＶＥ）、ペンタフルオロプロペン（ＰＦＰ）、ペルフルオロ（４−メチル−３，６−ジオキサオクト−７−エン）スルホニルフルオライド（ＰＦＳＶＥ）又は２−（トリフルオロメチル）アクリル酸及びそのエステル誘導体等の電子受容性を有する反応性二重結合を有するフッ素化モノマーから選択される。
【００３７】
一実施形態によれば、反応性二重結合が電子供与性であるモノマーＥは、式ＣＨ２＝ＣＨ−Ｏ−Ｒ（式中、Ｒは、例えば、以下の基、即ち、アルキル、例えば、エチル、ブチル、イソブチル、２−エチルヘキシル又はｔｅｒｔ−ブチル；アルコール、例えば、４−ヒドロキシブチル又は２−ヒドロキシエチル；グリセロール、サッカライド（ヘキソース及びペントース）；ハロゲン化基、例えば、２−クロロエチル又はクロロ−（２，２−ジメチルプロピル）；チオール、シラン、酸、アジド、アルキン、エポキシ、カーボネート、アミン、アンモニウム、アミジン、アルデヒド、イソシアネート、尿素、カルボキシレート、スルホネート、ホスホネート、シリコーン、フッ素化又は炭化水素系ポリマー及びオリゴマーから選択され得る）のアルキルビニルエーテルである。
【００３８】
一実施形態によれば、モノマーＥは、例えば、酸又はその誘導体、例えば、ホスホン酸、アルキルホスホネート、スルホン酸、スルホネート、カルボン酸及びそれから誘導されるエステル、ハロゲン、アジド、アルキン、アルコール、チオール、エポキシ、カーボネート、トリエトキシシランのようなシラン、スルホネート、シリコーン、第３級アミン、アルデヒド、サッカライド、フルオロポリマー又は炭化水素系ポリマーであり得る官能基（以下の図のＧ）を有する。
【００３９】
一実施形態によれば、本発明によるコポリマーは、ＶＤＦ若しくはＴｒＦＥ、又はＶＤＦとＴｒＦＥとの混合物、ＣＴＦＥ（モノマーＸ）、及び例えば酸及びその誘導体、例えば、ホスホン酸、ホスホネート、カルボン酸、ハロゲン、アジド、アルキン、アルコール、チオール、エポキシ、カーボネート、トリエトキシシランのようなシラン、スルホネート、シリコーン、第３級アミン、アルデヒド、サッカライド、フルオロポリマー又は以下の図に示されるようなポリマーであることができる官能基（以下の図のＧ）を有することができる官能性又は官能化可能なビニルエーテル（モノマーＥ）を含む機能性コポリマーである。
【００４０】
【化１】
2018532028.tif 000002
【００４１】
一実施形態によれば、このコポリマーは、以下の組成（モルで表される）を有する。
−  ８５％より大きく、好ましくは９０％より大きく、有利には９５％より大きいフッ化ビニリデン（ＶＤＦ）及び／又はトリフルオロエチレン（ＴｒＦＥ）モノマーから誘導される部分の割合；
−  １５％より小さく、好ましくは１０％より小さく、有利には５％より小さいクロロトリフルオロエチレン−ビニルエーテル−クロロトリフルオロエチレン三連構造から誘導される部分の割合；
−  ５％より小さく、好ましくは２％より小さく、有利には１％より小さく、かつ０．１％以上のビニルエーテルモノマーから誘導される部分の割合；
−  ２以上、好ましくは２に等しいＸ：Ｅ（クロロトリフルオロエチレン：ビニルエーテル）のモル比。
【００４２】
一実施形態によれば、本発明によるコポリマーは、ＶＤＦ（モノマーＡ）、ＣＴＦＥ（モノマーＸ）及びビニルエーテル（モノマーＥ）を含むコポリマーである。
【００４３】
一実施形態によれば、本発明によるコポリマーは、ＴｒＦＥ（モノマーＡ）、ＣＴＦＥ（モノマーＸ）及びビニルエーテル（モノマーＥ）を含むコポリマーである。
【００４４】
一実施形態によれば、本発明によるコポリマーは、ＶＤＦとＴｒＦＥとの混合物（モノマーＡ）、ＣＴＦＥ（モノマーＸ）及びビニルエーテル（モノマーＥ）を含むコポリマーである。
【００４５】
第１の実施形態によれば、ビニルエーテルは、本発明によるコポリマーの組成物の一部である他のモノマーとの重合の前に所望の官能基を有し、追加の化学的修飾を受ける必要のない官能化コポリマーが得られる。しかし、このコポリマーは、特にそれを架橋させるために、必要に応じて変性することができる。
【００４６】
別の実施形態によれば、モノマーＥは、式（Ｉ）のコポリマーが得られた後に官能化されるアルキルビニルエーテルである。
【００４７】
これらの２つの実施形態では、ビニルエーテル（ＶＥ）は、特に以下により官能化することができる。
−  コーティングの接着性及び耐腐食性を改善するためにホスホン酸官能基；
−  Ｌｉ−イオン電池におけるリチウムイオンの伝導のためのポリ（エチレングリコール）（ＰＥＧ）側鎖；
−  ポリマーの架橋を可能にする他の化学官能基。そのとき、架橋の程度は、導入されたＶＥの量によって制御される。コポリマーの架橋により特にコポリマーを不溶性にすることが可能になる。
【００４８】
特に、上記第１の実施形態では、コポリマーは、ビニルエーテルが有する官能基を、例えば、コポリマーのラジカル架橋若しくは光架橋又は求核置換若しくは重付加によるその架橋を可能にする官能基に変換することによって、又はコポリマーを多官能性架橋剤と直接反応させることによって架橋することができる。
【００４９】
したがって、塩素原子を有するビニルエーテル（例えば、２−クロロエチルビニルエーテル又はＣＥＶＥ）を使用する場合、このモノマーから得られるコポリマーは、以下の図及び実施例２に示されるように、ヨウ化ナトリウムによるヨウ素化（フィンケルシュタイン反応）によって変性することができる。
【００５０】
【化２】
2018532028.tif 000003
【００５１】
式：ｐｏｌｙ［ＶＤＦ−ｃｏ−（ＣＴＦＥ−ＩＥＶＥ−ＣＴＦＥ）］の、得られたヨウ素化コポリマーは、例えば、トリアリルイソシアヌレート（ＴＡＩＣ）及びラジカル開始剤の存在下でのラジカル架橋、又はヨウ素の求核置換による架橋に供すことができる。変形例として、ヨウ素化コポリマーはアジド化反応を受けて、下記の図及び実施例５に示されるように、式ｐｏｌｙ［ＶＤＦ−ｃｏ−（ＣＴＦＥ−Ｎ３ＥＶＥ−ＣＴＦＥ）］のコポリマーを得ることができる。
【００５２】
【化３】
2018532028.tif 000004
【００５３】
次いで、この変性コポリマーは、例えば、ポリアルキン又はポリニトリルとそれを反応させることによって環化付加によって架橋することができる。
【００５４】
別の可能性によれば、上記のヨウ素化コポリマーは、以下の図及び実施例３に示されるように、ジエチルビニルホスホネート（ＤＥＶＰ）官能基を有するコポリマーｐｏｌｙ［ＶＤＦ−ｃｏ−（ＣＴＦＥ−ＤＥＶＰ−ＣＴＦＥ）］を形成するために、アルブゾフ反応によって亜リン酸（亜リン酸トリエチル等）と反応させることができる。
【００５５】
【化４】
2018532028.tif 000005
【００５６】
このようにして得られたコポリマーは、下記の図及び実施例４に示されるように、加水分解によりビニルホスホン酸（ＶＰＡ）官能基を有する式ｐｏｌｙ［ＶＤＦ−ｃｏ−（ＣＴＦＥ−ＶＰＡ−ＣＴＦＥ）］のホスホン化誘導体を形成する。
【００５７】
【化５】
2018532028.tif 000006
【００５８】
ホスホン酸のような酸官能基を有するＶＥの導入により、金属基材のような種々の基材へのＰＶＤＦの接着が改善される。
【００５９】
変形例として、本発明によるコポリマーの調製に使用されるビニルエーテルは、アリル基又は（メタ）アクリロイル基等の重合性基のグラフト化を可能にする官能基を有することができる。実施例７に示されるように、一旦コポリマーが形成されると、それは、特に重合性基によって官能化されたイソシアネートと反応することができるヒドロキシル官能基であることができる。このグラフト工程の後、コポリマーは熱ラジカル開始剤又は光開始剤を使用して、任意の架橋助剤の存在下で架橋することができる。
【００６０】
さらなる変形例として、本発明によるコポリマーの調製に使用されるビニルエーテルは、多官能性架橋剤と共有結合を形成することができる官能基、例えば、ジカルボン酸、ジエポキシ又はジイソシアネート（２−ヒドロキシエチルビニルエーテルのような、ヒドロキシル官能基を有するビニルエーテルの場合）、あるいはジオール又はジアミン（グリシジルビニルエーテルのような、エポキシ官能基を有するビニルエーテルの場合）、特にヒドロキシル官能基又はエポキシ官能基を有することができる。このような架橋方法は、特に実施例８に示されている。
【００６１】
本発明の主題はまた、フッ素化モノマーＡ、モノマーＥ及びモノマーＸを含む反応混合物を、以下のモル比、即ち、２以上、好ましくは２に等しいＸ：Ｅ；０．８５以上、好ましくは０．９０超、有利には０．９５超のａ、及び０．１５より小さく、好ましくは０．１０より小さく、有利には０．０５より小さく、かつ０を越えるｂでラジカル共重合する工程を含む、上記の式（Ｉ）のコポリマーの製造方法である。
【００６２】
重合反応は、溶液中、懸濁液中又はエマルジョン中で、ラジカル開始剤、溶媒、任意の連鎖移動剤及び任意の分散剤又は界面活性剤の存在下でのラジカル重合法に従って行われる。
【００６３】
共重合反応は、ラジカル開始剤の存在下で行われる。開始剤は、例えば、ｔｅｒｔ−ブチルペルオキシピバレート（即ち、ＴＢＰＰＩ）、ｔｅｒｔ−アミルペルオキシピバレート、ビス（４−ｔｅｒｔ−ブチルシクロヘキシル）ペルオキシジカーボネート等のペルオキシジカーボネート、過硫酸ナトリウム、過硫酸アンモニウム若しくは過硫酸カリウム、過酸化ベンゾイル及びその誘導体、ｔｅｒｔ−ブチルヒドロペルオキシド、過酸化ｔｅｒｔ−ブチル又は２，５−ビス（ｔｅｒｔ−ブチルペルオキシ）−２，５−ジメチルヘキサンであることができる。
【００６４】
一実施形態によれば、共重合は、分散剤の存在下で行うことができる。これは、例えば、アルキルセルロース又はアルキル及びヒドロキシアルキルセルロース等の水溶性セルロース系誘導体、パラフィン、又はポリビニルアルコールであることができる。
【００６５】
一実施形態によれば、共重合は、コポリマーのモル質量を調整することを可能にする連鎖移動剤の存在下で行うことができる。モル質量の調整により、特にコポリマーの加工を容易にすることが可能になる。これらのモル質量調整剤は、例えば、酢酸エチルのような酢酸アルキル、ジエチルカーボネートのようなジアルキルカーボネート、２−ブタノンのようなケトン、チオール、ハロゲン化アルキル、ジスルフィド、イソプロパノールのような飽和アルコール及びプロパンのようなアルカンであることができる。
【００６６】
第１の実施形態によれば、ｐｏｌｙ［Ａａ−ｃｏ−（ＣＴＦＥ−ＥＶ−ＣＴＦＥ）ｂ］コポリマーは、ラジカル開始剤及び溶媒の存在下での、フッ化ビニリデン及び／又はトリフルオロエチレン、クロロトリフルオロエチレン及び官能化可能な又は官能化されたビニルエーテルの反応混合物の共重合工程を含むラジカル溶液重合法によって調製される。
【００６７】
一実施形態によれば、
−  反応混合物中のＶＤＦ及び／又はＴｒＦＥのモル比は、８５％より大きく、好ましくは９０％より大きく、有利には９５％より大きく；
−  ＶＥの割合は５％より小さく、好ましくは２％より小さく、有利には１％より小さく、かつ０．１％以上であり；
−  Ｘ：Ｅ（クロロトリフルオロエチレン：ビニルエーテル）のモル比は２以上、好ましくは２に等しく；
モル比は、ＶＤＦ、ＴｒＦＥ、ＣＴＦＥ及びＶＥのモルの合計に関連する。
【００６８】
一実施形態によれば、反応混合物は、ＶＤＦ及び／又はＴｒＦＥ、ＣＴＦＥ及びＶＥ、ラジカル開始剤及び溶媒の混合物から本質的になり、好ましくはそれらからなる。
【００６９】
この反応は、例えば、１，１，１，３，３−ペンタフルオロブタン、アセトニトリル、メチルエチルケトン、ジメチルカーボネート、２，２，２−トリフルオロエタノール、ヘキサフルオロイソプロパノール、ｔｅｒｔ−ブタノール、酢酸メチル、酢酸エチル、シクロヘキサノン及び水、並びにそれらの混合物から選択される溶媒中で行われる。
【００７０】
一実施形態によれば、反応混合物は、３０〜１００℃の間、好ましくは４０〜８０℃の間の反応開始温度まで加熱される。オートクレーブ内の初期圧力は、溶媒、反応温度及びモノマーの量によって変化する。一般にそれは０〜８０バールである。最適温度の選択は、使用される開始剤に依存する。一般に、反応は、開始剤の半減期が１〜１０時間の間である温度で少なくとも６時間行われる。
【００７１】
好ましい一実施形態によれば、コポリマー中のＶＤＦ及び／又はＴｒＦＥ（モノマーＡ）部分のモル比は８５％より大きく、好ましくは９０％より大きく、有利には９５％より大きい。
【００７２】
好ましい一実施形態によれば、コポリマー中のＣＴＦＥ−ＶＥ−ＣＴＦＥ三連構造から誘導される部分のモル比は、１５％より小さく、好ましくは１０％より小さく、有利には５％より小さい。
【００７３】
一実施形態によれば、ＶＥモノマーから誘導される部分のモル比は、５％より小さく、好ましくは２％より小さく、有利には１％より小さく、かつ０．１％以上である。
【００７４】
好ましい一実施形態によれば、ＣＴＦＥ：ＶＥモル比は２以上であり、好ましくは２に等しい。
【００７５】
溶液重合によって得られるｐｏｌｙ［Ａａ−ｃｏ−（ＣＴＦＥ−ＶＥ−ＣＴＦＥ）ｂ］コポリマーのモル質量は、好ましくは５０００〜１５００００ｇ／モル、より優先的には１００００〜１０００００ｇ／モルである。
【００７６】
別の実施形態によれば、ｐｏｌｙ［Ａａ−ｃｏ−（ＣＴＦＥ−ＶＥ−ＣＴＦＥ）ｂ］コポリマーは、水、ラジカル開始剤、任意の分散剤及び任意の連鎖移動剤の存在下で、ＶＤＦ及び／又はＴｒＦＥ、ＣＴＦＥ及びＶＥの反応混合物を共重合させる工程を含むラジカル懸濁重合法によって調製される。
【００７７】
懸濁法によって、コポリマーの合成及び精製の間に、（生物濃縮性で有毒で持続性のＰＦＯＡ又はＰＦＯＳタイプの）有毒な溶媒及びフッ素化界面活性剤の使用を回避することが可能になる。
【００７８】
懸濁法では、ＶＤＦ及び／又はＴｒＦＥ、ＣＴＦＥ及びＶＥを、脱イオン水、任意の分散剤及び任意の連鎖移動剤で満たされた攪拌反応器に仕込む。
【００７９】
次に反応器を所望の開始温度にし、この温度を重合中に一般に４０〜６０℃の間の値に維持する。次いで重合を開始させるために、開始剤を反応器に注入する。モノマー消費により、連続的な水の供給によって補償される圧力の低下がもたらされる。したがって、圧力は、好ましくは８０〜１１０バールの範囲に維持される。次いで、反応器を冷却し、脱気する。生成物は排出され、懸濁液の形で回収される。この懸濁液を濾過し、湿った粉末を洗浄し、次いで乾燥させる。
【００８０】
懸濁重合によって得られるコポリマーのモル質量は、好ましくは１０００００〜５０００００ｇ／モル、より優先的には１５００００〜４０００００ｇ／モルである。
【００８１】
さらに別の実施形態によれば、本発明に従って使用されるコポリマーは、ラジカル乳化重合法に従って調製される。
【００８２】
これを行うために、重合を実施するために使用される界面活性剤によって安定化された開始剤の水性分散液を調製することが有利である。この分散を実施するために、水、開始剤、全ての界面活性剤の少量を分散機中で混合する。開始時に添加され、任意に重合中に添加されるのはこの分散液である。重合反応器に水、界面活性剤、任意のパラフィン及び任意のモノマーＥを仕込んだ後、酸素を除去した後、モノマーＡを単独で、又はモノマーＸ及びモノマーＥのようなコモノマーとの混合物として加え、得られた混合物を選択した温度にしながら、反応器を加圧する。有利には、水性エマルジョンは、５０〜１３０℃の温度で重合される。好ましくは、重合は４０〜１２０バールの絶対圧で実施される。反応の開始は、開始剤分散液を添加することによって得られる。重合中、圧力を維持し又は制御された圧力変動を得るために、モノマーＡは単独で又はモノマーＸ及びモノマーＥのようなコモノマーとの混合物として任意に添加される。開始剤は、任意に徐々に又は連続的に添加される。連鎖移動剤（ＣＴＡ）は、重合の開始時又は重合中に任意に添加することができる。後者の場合、それは徐々に又は連続的に導入することができる。計画された量のモノマーＡ又はコモノマー混合物の導入後、反応器を脱気し、冷却し、ラテックスを排出する。
【００８３】
ラテックスからのコポリマーの回収は仕上げ操作を構成する。これは乾燥粉末を得るために、本質的にラテックスを凝固させ、次に凝固物を乾燥させることからなる。仕上げは、洗浄工程を含むこともできる。この洗浄は、例えば、任意に希釈したラテックスを、それに空気中で剪断をかける凝集沈殿装置に導入することによって行うことができる。これらの２つの作用の累積効果の下で、ラテックスは水の密度より低い密度を有する気泡入りクリームに変換される。このクリームは、任意に、例えば、特許ＵＳ４，１２８，５１７号及びＥＰ０４６０２８４号に記載されている方法に従って、脱イオン水で向流洗浄することができる。乾燥は、当業者に既知の任意の工業的手段によって実施することができる。特に、凝固したラテックス又はクリームは、有利には噴霧乾燥機で乾燥させることができる。したがって、洗浄カラムを出るとき、又は凝固直後に、気泡入りクリームは、ポンピングによって、気泡入りクリームを乾燥粉末に変換する噴霧乾燥機に導かれる前に貯蔵容器に送られる。噴霧乾燥機におけるこの乾燥工程はまた、事前に希釈されていてもしなくても、例えば、機械的剪断によって凝固された初期の任意に希釈されたラテックス又は気泡入りクリームに適用することができる。
【００８４】
コポリマーを製造するために使用することができる別の乳化重合法は、文献ＵＳ７，１２２，６０８号に記載されている方法である。
【００８５】
本発明に従って調製されるｐｏｌｙ［Ａａ−ｃｏ−（ＣＴＦＥ−ＶＥ−ＣＴＦＥ）ｂ］コポリマーは、共重合法によって制御され得る三連構造ＣＴＦＥ−ＶＥ−ＣＴＦＥのランダム分布を有する鎖を有する。ＣＴＦＥはＶＤＦ及びＴｒＦＥとランダムに共重合するが、ＶＥはＣＴＦＥとのみ共重合し、これは交互に行われる。ＰＶＤＦ、ＰＴｒＦＥ及びｐｏｌｙ（ＶＤＦ−ｃｏ−ＴｒＦＥ）の耐薬品性及び耐熱性等の主な性質は保持される。
【００８６】
本発明により得られるコポリマーは、特に、膜、塗料、コーティング及びワニス、例えば、腐食防止コーティング、電気活性デバイス、光起電性パネル、燃料電池又はＬｉ−イオン電池のようなエネルギー装置の製造に使用される。
【実施例】
【００８７】
以下の実施例は、本発明を限定することなく説明する。
【００８８】
測定技術及び装置
核磁気共鳴（ＮＭＲ）。ＮＭＲスペクトルは、Ｂｒｕｋｅｒ  ＡＣ  ４００装置で得られ、重水素化アセトン又は重水素化ＤＭＦが溶媒として使用される。カップリング定数及び化学シフトは、それぞれヘルツ（Ｈｚ）及び百万分の一（ｐｐｍ）で与えられる。１Ｈ（又は１９Ｆ）ＮＭＲの取得パラメータは、１９Ｆ  ＮＭＲについては、回転角９０°（３０°）、取得時間４．５秒（０．７秒）、パルスシーケンス２秒、スキャン数８（１２８）、及びパルス時間５μｓである。
【００８９】
サイズ排除クロマトグラフィー（ＳＥＣ）。ＳＥＣ分析は、３５℃に恒温にされた２つの５μｍのＰＬゲル混合Ｃカラム（モル質量範囲２００〜２×１０６ｇ／モル）を備えたＰｏｌｙｍｅｒ  Ｌａｂｏｒａｔｏｒｉｅｓ  ＰＬ−ＧＰＣ  ５０  Ｐｌｕｓ装置で行った。屈折率変化検出器を使用する。テトラヒドロフラン（ＴＨＦ）を溶離液（１．０ｍｌ／分）として使用する。流速の基準としてのポリスチレン（ＰＳ）標準及びトルエンを用いて、この装置を較正する。
【００９０】
熱重量分析（ＴＧＡ）。ＴＧＡ分析は、アルミニウム皿中のＴＡインストルメンツのＴＧＡ  Ｑ５０装置上で１０〜１５ｍｇの試料に対して実施する。空気下、２５℃〜５９０℃の間で１０℃／分で温度上昇を実施する。
【００９１】
示差走査熱量測定（ＤＳＣ）。以下の分析サイクル、即ち、周囲温度〜−５０℃まで２０℃／分で冷却、−５０℃で５分間の等温、−５０℃〜２００℃まで１０℃／分で第１の上昇、２００〜−５０℃まで１０℃／分で冷却、５０℃で３分間の等温、−５０〜２００℃まで１０℃／分で第２の温度上昇、２００℃〜周囲温度まで最終冷却を用いてＮｅｔｚｓｃｈ  ＤＳＣ  ２００  Ｆ３装置で１０〜１５ｍｇの試料について、ＤＳＣ測定を得る。較正は貴金属で行い、分析の前にインジウムサンプルで確認した。
【００９２】
赤外分光法（ＦＴＩＲ）。ＦＴＩＲスペクトルは、ＡＴＲモジュールを備えたＰｅｒｋｉｎ−Ｅｌｍｅｒ  Ｓｐｅｃｔｒｕｍ  １０００分光計で、２５℃で±２ｃｍ−１の精度で記録した。
【００９３】
［実施例１］ＶＤＦとＣＴＦＥ及びＣＥＶＥとのラジカル共重合
ハステロイ（Ｈａｓｔｅｌｌｏｙ）製の１００ｍｌのオートクレーブは、時間の関数として圧力の変化を記録するコンピュータに接続された、入口弁及び出口弁、破裂板、圧力計、及び圧力センサを備えている。漏れがないことを確認するために、オートクレーブを３０バールの窒素で加圧する。次いで、それはあらゆる微量の酸素を除去するために、３回の真空／窒素サイクルを受ける。反応器の不活性化後、ジメチルカーボネート（ＤＭＣ）中のジ（ｔｅｒｔ−ブチルシクロヘキシル）ペルオキシジカーボネート（１．０２ｇ、２．５６ミリモル）及び２−クロロエチルビニルエーテル（ＣＥＶＥ、１．９０ｇ、１２．８ミリモル）を含む脱気溶液６０ｍｌを反応器に導入する。次いで、ガス状モノマーを導入するために反応器を−８０℃に冷却する。クロロトリフルオロエチレン（ＣＴＦＥ、４．５ｇ、３９ミリモル）、次いでフッ化ビニリデン（ＶＤＦ、２０．０ｇ、３１３ミリモル）を二重秤量によって反応器に移す。全ての試薬を仕込んだ後、オートクレーブを周囲温度に再加熱し、次いで４８℃に加熱する。反応は１５時間続き、反応開始時の２３バールに対して１６バールの圧力降下が観察される。反応後、反応器を氷浴に入れ、脱気する。この粘稠で無色の反応粗生成物をビーカーに移し、２００ｍｌのアセトンで希釈する。この溶液を４Ｌの低温ペンタンから沈殿させる。得られた生成物である白色固体を真空下、６０℃で１４時間乾燥させる。１Ｈ（図３）及び１９Ｆ（図２）ＮＭＲ分光法、ＳＥＣ（Ｍｎ＝４２ｋｇ／モル）、ＴＧＡ（図６）及びＤＳＣ（図７）により、得られたポリマー（収率＝８２％）を特徴付ける。モノマーに関する初期ＶＤＦ／ＣＴＦＥ／ＣＥＶＥモル組成は８６／１０／４であり、コポリマーの最終ＶＤＦ／ＣＴＦＥ／ＣＥＶＥモル組成は７９／１４／７である。
【００９４】
［実施例２］フィンケルシュタイン反応、ｐｏｌｙ［ＶＤＦ−ｃｏ−（ＣＴＦＥ−ＩＥＶＥ−ＣＴＦＥ）］コポリマーの調製
ｐｏｌｙ［ＶＤＦ−ｃｏ−（ＣＴＦＥ−ＣＥＶＥ−ＣＴＦＥ）］コポリマー２０．０ｇを乾燥アセトンに溶解し、１００ｍｌのオートクレーブに導入する。９．０ｇ（６０ミリモル）のヨウ化ナトリウムを添加した後、反応器を閉じ、６０℃で７日間撹拌する。反応の終わりに、オートクレーブを周囲温度まで冷却する。焼結ガラス漏斗で濾過した後、溶液を冷水から沈殿させ、次いでポリマーをアセトンに溶解し、低温メタノールから２度目の沈殿をさせる。得られた黄色の固体を濾過し、次いで真空下（１０ミリバール）、６０℃で１４時間乾燥させる（収率７５％）。
【００９５】
［実施例３］ミカエリス−アルブゾフ反応、ｐｏｌｙ［ＶＤＦ−ｃｏ−（ＣＴＦＥ−ＤＥＶＰ−ＣＴＦＥ）］コポリマーの調製
１０．０ｇのｐｏｌｙ［ＶＤＦ−ｃｏ−（ＣＴＦＥ−ＩＥＶＥ−ＣＴＦＥ）］コポリマーを垂直水冷凝縮器に囲まれた１００ｍｌの丸底フラスコ中で５０ｍｌの亜リン酸トリエチルに溶解する。反応物を１４０℃で８時間加熱する。粗製溶液をジエチルエーテルから２回沈殿させ、次いで固体を濾過し、次いで０．０５ミリバールで１２０℃で２４時間乾燥させる。最後に、ジエチルエーテルから最終的に沈殿させることにより、茶色の粉末（収率６３％）を得ることができ、これを真空下、８０℃で１４時間乾燥させる。
【００９６】
［実施例４］加水分解、ｐｏｌｙ［ＶＤＦ−ｃｏ−（ＣＴＦＥ−ＶＰＡ−ＣＴＦＥ）］コポリマーの調製
５０ｍｌの滴下漏斗、垂直凝縮器及び温度計を備えた２５０ｍｌの三口丸底フラスコを乾燥させ、窒素で１５分間フラッシュする。この丸底フラスコは実施例３で合成したコポリマー８．０ｇを収容している。系内に水分が混入するのを防止するために、わずかな窒素過圧をアセンブリに加える。６０ｍｌの無水テトラヒドロフランを滴下漏斗を介して添加する。反応媒体を氷浴に入れ、４℃に冷却する。６７５ｍｇのブロモトリメチルシラン（ＴＭＳＢｒ、４．４１ミリモル）を１５分間かけて滴下して導入する。３０分後、反応媒体を徐々に周囲温度に戻す。反応を１５時間行い、次いで１００ｍｌのメタノールを滴下漏斗を介して導入する。溶液を２時間激しく撹拌する。反応が終了したら、ロータリーエバポレーターを用いて５０℃の真空下で溶媒を蒸発させる。得られた固体をアセトンに溶解し、次いで２リットルの低温メタノールから２回沈殿させる。得られた白色粉末（収率４２％）を真空下、６０℃で１４時間乾燥させ、次いで１Ｈ、１９Ｆ及び３１Ｐ  ＮＭＲ分光法、ＴＧＡ及びＤＳＣによって特徴付ける。
【００９７】
［実施例５］アジ化反応、ｐｏｌｙ［ＶＤＦ−ｃｏ−（ＣＴＦＥ−Ｎ３ＥＶＥ−ＣＴＦＥ）］コポリマーの調製
５．００ｇのｐｏｌｙ［ＶＤＦ−ｃｏ−（ＣＴＦＥ−ＩＥＶＥ−ＣＴＦＥ）］コポリマーを３０ｍｌのＤＭＦに溶解する。次いで、得られた溶液及び１．００ｇのアジ化ナトリウム（１５．４ミリモル）を５０ｍｌ丸底フラスコに入れ、撹拌する。反応物を５０℃で２４時間加熱する。次いで、生成物を濾紙を通して濾過する。生成物を低温メタノールからの沈殿により精製し、真空下、４０℃で１４時間乾燥させる（図３、収率８７％）。微細で淡黄色の粉末が得られる。
【００９８】
図１は、２０℃におけるＤＭＳＯ  ｄ６中の、実施例１に記載の方法により合成したｐｏｌｙ［ＶＤＦ−ｃｏ−（ＣＴＦＥ−ＣＥＶＥ−ＣＴＦＥ）］コポリマーの１９Ｆ  ＮＭＲスペクトルを表す。
【００９９】
１９Ｆ  ＮＭＲスペクトルにより、コポリマー中に存在する様々な種類のフッ素原子を観察することが可能になる。このスペクトルは、−９２ｐｐｍでの通常付加（頭部−尾部）及び−１１４及び−１１６ｐｐｍでの逆付加（頭部−頭部）を有するＰＶＤＦホモポリマーのスペクトルに非常に類似している。−１０８及び−１２０ｐｐｍの未定のピークは、ＣＴＦＥのフッ素原子に起因する。
【０１００】
１９Ｆ  ＮＭＲスペクトルにより、コポリマーのモル組成を計算するのに必要なＶＤＦ／ＣＴＦＥモル比を決定することが可能になる。
【０１０１】
ＣＴＦＥ−ＣＴＦＥ配列に特徴的なシグナルは−１２７ｐｐｍには見られず、長い交互ＣＴＦＥ−ＶＥ−ＣＴＦＥ配列に特徴的なシグナルもない。これらのシグナルが存在しないことにより、ポリマー鎖に沿った単一のＣＴＦＥ−ＶＥ−ＣＴＦＥ三連構造の導入が確認される。
【０１０２】
図２は、２０℃におけるＤＭＳＯ  ｄ６中の、ｐｏｌｙ［ＶＤＦ−（ＣＴＦＥ−ＣＥＶＥ−ＣＴＦＥ）］（上部、実施例１）コポリマー、ｐｏｌｙ［ＶＤＦ−ｃｏ−（ＣＴＦＥ−ＩＥＶＥ−ＣＴＦＥ）］（中間、実施例２）コポリマー及びｐｏｌｙ［ＶＤＦ−ｃｏ−（ＣＴＦＥ−Ｎ３ＶＥ−ＣＴＦＥ）］（底部、実施例５）コポリマーの１Ｈ  ＮＭＲスペクトルを表す。
【０１０３】
１Ｈ  ＮＭＲスペクトルにより、コポリマー中に存在する様々な種類のプロトンを観察することが可能になる。２．６〜３．２ｐｐｍの間の未定のピークは、頭部−尾部配列におけるＶＤＦ単位のＣＨ２プロトンに対応する。２．３〜２．６ｐｐｍの間の未定のピークは、尾部−尾部配列におけるＶＤＦ単位のＣＨ２プロトンに対応する。
【０１０４】
３．２〜３．６ｐｐｍの間の未定のピークは、コポリマーの骨格に沿ったＶＥ単位のＣＨ２−ＣＨ（ＯＲ）−プロトンに対応する。４．３〜４．９ｐｐｍの間の未定のピークは、コポリマーの骨格に沿ったＶＥ単位のＣＨ２−ＣＨ（ＯＲ）−プロトンに対応する。３．８〜４．１ｐｐｍの間の未定のピークは、ビニルエーテル側鎖の酸素に隣接するＯＣＨ２ＣＨ２−Ｘプロトンに対応する。
【０１０５】
ＯＣＨ２ＣＨ２−Ｘプロトンに対応する未定のピークは、コポリマーに応じて３．１〜３．８ｐｐｍの間でシフトする。これは、様々な官能化工程の特徴である。各工程の間に、前のシグナルの完全な消失が観察され、そのことにより化学変性の効率が確認される。
【０１０６】
１Ｈ  ＮＭＲスペクトルにより、コポリマーのモル組成を計算するのに必要なＶＤＦ／ＶＥモル比を決定することが可能になる。
【０１０７】
１Ｈ  ＮＭＲスペクトルにより、官能化／化学変性工程の有効性を証明することが可能になる。
【０１０８】
図３は、ｐｏｌｙ［ＶＤＦ−ｃｏ−（ＣＴＦＥ−ＩＥＶＥ−ＣＴＦＥ）］（破線、実施例２）コポリマー及びｐｏｌｙ［ＶＤＦ−ｃｏ−（ＣＴＦＥ−Ｎ３ＶＥ−ＣＴＦＥ）］（実線、実施例５）コポリマーのＦＴＩＲスペクトルを表す。
【０１０９】
この図により、コポリマーの化学変性、特に１Ｈ  ＮＭＲではほとんど見えないアジ化工程が確認される。アジド官能基（Ｎ３）の存在を、２２００ｃｍ−１付近に観測される価電子振動帯によって確認する。
【０１１０】
図４は、２０℃におけるアセトンｄ６中の、実施例１に記載の方法により合成したｐｏｌｙ［ＴｒＦＥ−ｃｏ−（ＣＴＦＥ−ｉＢｕＶＥ−ＣＴＦＥ）］コポリマーの１Ｈ  ＮＭＲスペクトルを表す。
【０１１１】
１Ｈ  ＮＭＲスペクトルにより、コポリマー中に存在する様々な種類のプロトンを観察することが可能になる。５．５〜６．５ｐｐｍの間の未定ピークは、トリフルオロエチレン部分のＣＦＨ単位のプロトンに対応する。１．１ｐｐｍの未定ピークは、ビニルエーテルのイソブチル部分の６個のＣＨ３プロトンに対応する。
【０１１２】
１Ｈ  ＮＭＲスペクトルにより、ポリマー中へのビニルエーテルの取り込みが証明されるが、ＴｒＦＥ及びｉＢｕＶＥは共重合しない。
【０１１３】
図５は、２０℃におけるアセトンｄ６中の、実施例１に記載の方法により合成したｐｏｌｙ［ＴｒＦＥ−ｃｏ−（ＣＴＦＥ−ｉＢｕＶＥ−ＣＴＦＥ）］コポリマーの１９Ｆ  ＮＭＲスペクトルを表す。
【０１１４】
１９Ｆ  ＮＭＲスペクトルにより、コポリマー中に存在する様々な種類のフッ素原子を観察することが可能になる。−１９５及び−２２５ｐｐｍで観察されるシグナルは、トリフルオロエチレンのＣＦＨ単位のフッ素原子に対応する。−１０５〜−１４５ｐｐｍの間の複雑な未定のピークは、トリフルオロエチレン、ＣＦ２及びＣＴＦＥ、ＣＦ２及びＣＦＣｌのものに対応する。
【０１１５】
１９Ｆ  ＮＭＲスペクトルにより、ポリマー鎖に沿ったＣＴＦＥの導入が証明される。
【０１１６】
図６は、実施例１に記載の方法により合成したｐｏｌｙ［ＶＤＦ−ｃｏ−（ＣＴＦＥ−ｉＢｕＶＥ−ＣＴＦＥ）］コポリマー（実線）及びｐｏｌｙ［ＴｒＦＥ−ｃｏ−（ＣＴＦＥ−ＣＥＶＥ−ＣＴＦＥ）］コポリマー（破線）の、空気下での１０℃／分におけるＴＧＡサーモグラムを表す。
【０１１７】
ＣＴＦＥ−ＶＥ−ＣＴＦＥ三連構造の導入により、フルオロポリマーの非常に良好な熱安定性は低下しない。ＰＶＤＦ骨格を有するポリマーは、３００℃までの空気中で安定なままである。
【０１１８】
図７は、ｐｏｌｙ［ＶＤＦ−ｃｏ−（ＣＴＦＥ−ＣＥＶＥ−ＣＴＦＥ）］コポリマー（実施例１）のＤＳＣサーモグラムを表す。
【０１１９】
ＣＴＦＥ−ＶＥ−ＣＴＦＥ三連構造の導入により、ＰＶＤＦの融点が５〜１０℃低下し、その結晶度も低下する。しかし、コポリマーは非常に結晶性のままであり、融点は最終コポリマーの特性を保証するのに十分高いままである。
【０１２０】
［実施例６］ｐｏｌｙ［ＶＤＦ−ｃｏ−（ＣＴＦＥ−ＯＨＶＥ−ＣＴＦＥ）］コポリマーの調製
ハステロイ製の１００ｍｌのオートクレーブは、時間の関数として圧力の変化を記録するコンピュータに接続された、入口弁及び出口弁、破裂板、圧力計、及び圧力センサを備えている。漏れがないことを確認するために、オートクレーブを３０バールの窒素で加圧する。次いで、あらゆる微量の酸素を除去するために、それは３回の真空／窒素サイクルを受ける。反応器を不活性化した後、ジメチルカーボネート（ＤＭＣ）中のジ（ｔｅｒｔ−ブチルシクロヘキシル）ペルオキシジカーボネート（１．０２ｇ、２．５６ミリモル）及び２−ヒドロキシエチルビニルエーテル（ＯＨＶＥ、２．２９ｇ、２６．０ミリモル）を含む脱気溶液６０ｍｌを反応器に導入する。次いで、ガス状モノマーを導入するために反応器を−８０℃に冷却する。クロロトリフルオロエチレン（ＣＴＦＥ、８．０ｇ、６９ミリモル）、次いでフッ化ビニリデン（ＶＤＦ、３０．５ｇ、４７７ミリモル）を二重秤量によって反応器に移す。全ての試薬を仕込んだ後、オートクレーブを周囲温度に再加熱し、次いで４８℃に加熱する。反応は１５時間続き、４８℃の反応の開始時の２３バールと比較して１６バールの圧力降下が観察される。反応後、反応器を氷浴に入れ、脱気する。粘稠で無色の反応粗生成物をビーカーに移し、２００ｍｌのアセトンで希釈する。この溶液を４Ｌの低温ペンタンから沈殿させる。得られた生成物である白色固体を真空下、６０℃で１４時間乾燥させる。
【０１２１】
コポリマー（収率＝８１％）を１Ｈ（図９）及び１９Ｆ（図８）ＮＭＲ分光法によって特徴付ける。１Ｈ  ＮＭＲスペクトルで約５ＰＰＭを中心とする広範囲のシグナル及び３．６及び３．９ｐｐｍでのシグナルにより、コポリマー中のＯＨＶＥ（ヒドロキシエチルビニルエーテル）の存在が確認される。１９Ｆ  ＮＭＲスペクトルは、ＣＴＦＥ−ＣＴＦＥ配列の特徴的なシグナル（−１３０ｐｐｍ）又は長い交互のＣＴＦＥ−ＶＥ  ＣＴＦＥ配列の特徴的なシグナル（−１１０ｐｐｍ〜−１２６ｐｐｍの広範囲で複雑な未定のピーク）を示さない。これらのシグナルがないことにより、鎖に沿った単一のＣＴＦＥ−ＶＥ−ＣＴＦＥ三連構造の導入が確認される。１Ｈ及び１９Ｆ  ＮＭＲスペクトルを組み合わせて得られたコポリマーのＶＤＦ／ＣＴＦＥ／ＯＨＶＥモル組成は８０／１４／６である。
【０１２２】
［実施例７］官能化ｐｏｌｙ［ＶＤＦ−ｃｏ−（ＣＴＦＥ−ＯＨＶＥ−ＣＴＦＥ）］コポリマーの調製
５０．０ｇの２−ブタノン（ＭＥＫ）に実施例６に従って得られた１０．０ｇのターポリマーを含む原液を５０℃で調製する。原液５．０ｇを試料管に移し、これにアリルイソシアネート（ＡｌＩ）又は２−（メタクリロイルオキシ）エチルイソシアネート（ＭＡＩ）０．９０９ミリモルを添加する。激しく撹拌しながら２４時間後、溶液を激しく撹拌した冷水１Ｌから沈殿させる。コポリマーである白色固体を濾過により回収し、次いで真空下、５０℃で２４時間乾燥させる。最終生成物を、１９Ｆ（図１０及び１２）及び１Ｈ（図１１及び１３）ＮＭＲにより特徴付ける。図８のＮＭＲスペクトルと同一である１９Ｆ  ＮＭＲスペクトルから明らかなように、官能性イソシアネート部分のグラフト化は、ポリマー鎖の構造を変性しない。１Ｈ  ＮＭＲにおいて、５．６及び６．１ｐｐｍのシグナルがＡｌＩ官能化コポリマー（図１１）について観察され、前記シグナルはアリル官能基の二重結合のプロトンの特徴である。最初は３．６及び３．９ｐｐｍにあったＶＥのペンダント鎖の−Ｏ−ＣＨ２−ＣＨ２−Ｏに割り当てられたシグナルは、３．４及び４．２ｐｐｍにシフトしており、これによりウレタン結合の形成が確認される。
【０１２３】
したがって、この１Ｈ  ＮＭＲスペクトルは、ＡｌＩが官能基化コポリマーのペンダントヒドロキシル基に実際にグラフトされていることを示す。同様に、ＭＡＩ官能化コポリマーについて得られた１Ｈ  ＮＭＲスペクトル（図１３）により、ＭＡＩ基のグラフト化が確認される（二重結合のシグナルは５．２ｐｐｍ付近に存在する）。
【０１２４】
得られたコポリマーはペンダント二重結合を有し、これにより、コポリマーが架橋助剤、及び熱開始剤又は光開始剤であることができるラジカル開始剤の存在下でラジカル法により容易に架橋することが可能になる。架橋パラメータ（温度、光強度、波長）は、使用される開始剤に応じて当業者によって選択される。
【０１２５】
［実施例８］架橋ｐｏｌｙ［ＶＤＦ−ｃｏ−（ＣＴＦＥ−ＯＨＶＥ−ＣＴＦＥ）］コポリマーの調製
５０．０ｇの２−ブタノン（ＭＥＫ）中に１０．０ｇのターポリマーを含有する原液を５０℃で調製する。５．０ｇの溶液を試料管に移し、これに０．９０９ミリモルのヘキサメチルジイソシアネート（ＨＭＤＩ）を加える。均質化後、ガラス板上にこの混合物からフィルムを製造する。２５℃で２時間後、大気圧で１００℃の換気オーブンで乾燥を続ける。トルエンジイソシアネート（ＴＤＩ）及びイソホロンジイソシアネート（ＩＤＩ）を用いてこの手順を繰り返す。ジイソシアネートを含まないフィルムも基準として製造する。全てのフィルムは約２３μｍの厚さを有し、均質で、わずかに不透明であり、ガラスに対する非常に良好な接着特性を示す。それらをＦＴＩＲで特徴付け、そのスペクトル（図１４）は、１７５０ｃｍ−１でウレタン結合の特徴であるバンドを示す。
【０１２６】
これらの架橋ポリマーを、２５℃で２４時間のＤＭＦ中のそれらの溶解度を評価するために試験し、それを官能化コポリマーのフィルムのものと比較した。上記のプロトコルに従って調製した全てのコポリマーは不溶性であった。
【０１２７】
［実施例９］ｐｏｌｙ［ＶＤＦ−ｃｏ−（ＣＴＦＥ−ＧｃＶＥ−ＣＴＦＥ）］コポリマーの調製
実施例６と同様の方法で、ハステロイ製の１００ｍｌオートクレーブは、時間の関数として圧力の変化を記録するコンピュータに接続された入口弁及び出口弁、破裂板、圧力計、圧力センサを備えている。漏れがないことを確認するために、オートクレーブを３０バールの窒素で加圧する。次いで、あらゆる微量の酸素を除去するために、それは３回の真空／窒素サイクルを受ける。反応器を不活性化した後、ジメチルカーボネート（ＤＭＣ）中にジ（ｔｅｒｔ−ブチルシクロヘキシル）ペルオキシジカーボネート（１．０２ｇ、２．５６ミリモル）及びグリシジルビニルエーテル（ＧｃＶＥ、２．１８ｇ、２１．８ミリモル）を含む脱気溶液６０ｍｌを反応器に導入する。次いで、ガス状モノマーを導入するために反応器を−８０℃に冷却する。クロロトリフルオロエチレン（ＣＴＦＥ、９．０ｇ、７８ミリモル）、次いでフッ化ビニリデン（ＶＤＦ、２８．０ｇ、４３８ミリモル）を二重秤量によって反応器に移す。全ての試薬を仕込んだ後、オートクレーブを周囲温度に再加熱し、次いで４８℃に加熱する。反応は１５時間続き、４８℃の反応の開始時の２３バールと比較して１６バールの圧力降下が観察される。反応後、反応器を氷浴に入れ、脱気する。この粘稠で無色の反応粗生成物をビーカーに移し、２００ｍｌのアセトンで希釈する。この溶液を４Ｌの低温ペンタンから沈殿させる。得られた白色固体を真空下、６０℃で１４時間乾燥させる。
【０１２８】
得られたコポリマー（収率＝７４％）を、１９Ｆ（図１５）及び１Ｈ（図１６）ＮＭＲ分光法によって特徴付ける。１９Ｆ  ＮＭＲスペクトルでは、ＣＴＦＥ−ＣＴＦＥ配列（−１３０ｐｐｍ）に特徴的な非常に弱いシグナルが観察されるが、長い交互のＣＴＦＥ−ＶＥ−ＣＴＦＥ配列（−１１０ｐｐｍ〜−１２６ｐｐｍの間の広範囲で複雑な未定のピーク）に特徴的なシグナルは観察されない。これらのシグナルがないことにより、鎖に沿った単一のＣＴＦＥ−ＶＥ−ＣＴＦＥ三連構造の導入が確認される。１Ｈ  ＮＭＲでは、３．４ｐｐｍの広範囲のピークはＧｃＶＥ部分のプロトンに対応し、したがってポリマー鎖に沿ってその存在が確認される。１Ｈ及び１９Ｆ  ＮＭＲスペクトルを組み合わせて得られたターポリマーのＶＤＦ／ＣＴＦＥ／ＧｃＶＥモル組成は７３／２３／４である。
【０１２９】
このコポリマーは、ジアミン、ジオール又はジカルボン酸のような多官能性化合物とそれを反応させることにより、当業者にとって慣用の方法で架橋することができる。
【図１】
2018532028.tif 000007
【図２】
2018532028.tif 000008
【図３】
2018532028.tif 000009
【図４】
2018532028.tif 000010
【図５】
2018532028.tif 000011
【図６】
2018532028.tif 000012
【図７】
2018532028.tif 000013
【図８】
2018532028.tif 000014
【図９】
2018532028.tif 000015
【図１０】
2018532028.tif 000016
【図１１】
2018532028.tif 000017
【図１２】
2018532028.tif 000018
【図１３】
2018532028.tif 000019
【図１４】
2018532028.tif 000020
【図１５】
2018532028.tif 000021
【図１６】
2018532028.tif 000022
【国際調査報告】
2018532028.tif 000023
2018532028.tif 000024
2018532028.tif 000025
2018532028.tif 000026